(57)【要約】【課題】  成形性に優れ、安価で抽出性の良好な嗜好性飲料抽出フィルターを得るためのフィラメントを提供する。【解決手段】  芯成分は、融点が２２０℃以上のホモポリエステル、鞘成分は、融点が芯成分より４０℃以上低いテレフタル酸及びジオールを主成分とする共重合ポリエステルである嗜好性飲料抽出フィルター用芯鞘型複合マルチフィラメントである。１０質量％濃度のエタノール水溶液中で１時間煮沸後の質量変化率が４％以下、重金属の溶出量が０．１ｐｐｍ未満であることを特徴とする嗜好性飲料抽出フィルター用芯鞘型複合マルチフィラメントであることが好ましい。【選択図】なし【特許請求の範囲】
【請求項１】
芯成分は、融点が２２０℃以上のホモポリエステル、鞘成分は、融点が芯成分より４０℃以上低いテレフタル酸及びジオールを主成分とする共重合ポリエステルである嗜好性飲料抽出フィルター用芯鞘型複合マルチフィラメント。
【請求項２】
フィラメントの数が２〜５本で構成される請求項１記載の嗜好性飲料抽出フィルター用芯鞘型複合マルチフィラメント。
【請求項３】
１０質量％濃度のエタノール水溶液中で１時間浸漬後の質量変化率が４％以下であることを特徴とする請求項１または請求項２記載の嗜好性飲料抽出フィルター用芯鞘型複合マルチフィラメント。
【請求項４】
重金属の溶出量が０．１ｐｐｍ未満であることを特徴とする請求項１〜３いずれか１項記載の嗜好性飲料抽出フィルター用芯鞘型複合マルチフィラメント。
【請求項５】
鞘成分の共重合ポリエステルの重縮合の触媒が、チタン系触媒であることを特徴とする請求項１〜４いずれか１項記載の嗜好性飲料抽出フィルター用芯鞘型複合マルチフィラメント。
【請求項６】
芯成分のホモポリエステルの重縮合の触媒が、チタン系触媒であることを特徴とする上記請求項１〜５いずれか１項記載の嗜好性飲料抽出フィルター用芯鞘型複合マルチフィラメント。
【請求項７】
請求項１〜６いずれか１項に記載のマルチフィラメントを用いた嗜好性飲料抽出フィルター用織物。
【請求項８】
経糸に芯成分は、融点が２２０℃以上のホモポリエステル、鞘成分は、融点が芯成分より４０℃以上低いテレフタル酸及びジオールを主成分とする共重合ポリエステルからなる芯鞘型モノフィラメント、緯糸に請求項１〜６記載のいずれか１項記載のマルチフィラメントを用いた嗜好性飲料抽出フィルター用織物。
【発明の詳細な説明】
【技術分野】
【０００１】
本発明は嗜好性飲料抽出フィルター用マルチフィラメントに関する。
【背景技術】
【０００２】
従来から、嗜好性飲料抽出フィルターの素材としては、紙やポリプロピレンまたはポリエチレンの不織布が主流として用いられているが、透明性が悪く包装材中の茶葉が見えにくいこと、紙に至っては熱シール加工ができない等の問題がある。そこで、近年の傾向としては、嗜好性飲料抽出用バッグ中の茶葉が見える高級感のある織物製の嗜好性飲料抽出バッグが増えてきている。
【０００３】
織物製の嗜好性飲料抽出用バッグに用いられる、嗜好性飲料抽出フィルターの素材繊維としてはポリアミド繊維が主流である。ポリアミド繊維を用いた織物製の抽出フィルターは、立体形状の形態保持性に優れ、また変形に対する弾性回復力にも富んでいることから、織物が柔らかく、風合いに優れている。しかし、ポリアミド繊維製の抽出用バッグは、空気中の酸素の影響による黄変、熱湯中でのポリアミド繊維の膨潤による抽出用バッグの寸法変化、抽出後のバッグを容器から取り出す際の液切れの悪さ、ポリアミドの比重が軽いことによる熱湯中での抽出用バッグの沈降性の悪さ、及び使用後の焼却による窒素酸化物の発生による環境汚染等の問題が以前から指摘されていた。
【０００４】
このようなポリアミド繊維の問題点を改善する目的で、ポリエステル繊維による嗜好性飲料抽出フィルター等が研究されてきている。例えば、特許文献１では、芯と鞘に融点差を持たせた芯鞘構造を有するポリエステル系繊維を用いた織物からなる嗜好性飲料抽出フィルターの製造方法が提案されている。また、特許文献２では、イソフタル酸等を共重合成分とした共重合ポリエステルからなる嗜好性飲料抽出フィルター用ポリエステルモノフィラメントとなし得る分繊用マルチフィラメント及びそれから得られる嗜好性飲料抽出フィルターが提案されている。
【先行技術文献】
【特許文献】
【０００５】
【特許文献１】特許第３４５９９５１号公報
【特許文献２】特開２００８−４５２４４号公報
【発明の概要】
【発明が解決しようとする課題】
【０００６】
しかしながら、特許文献１および２では、嗜好性飲料抽出フィルター用織物に用いる際、いずれも、モノフィラメントを製織して、熱セットして、目ずれ防止し、フィルターとして用いているものであり、フィルターの成形性にも優れているものであるが、近年は、より安価で、抽出性の優れたものが求められてきているのが現状である。
本発明は上記の背景に鑑みなされたものであり、成形性に優れ、より安価で、抽出性が良好な嗜好性飲料抽出フィルターを得るためのフィラメントを提供することを目的とする。
【課題を解決するための手段】
【０００７】
本発明は、上記の課題を解決するもので、以下の構成を要旨とする。
（１）芯成分は、融点が２２０℃以上のホモポリエステル、鞘成分は、融点が芯成分より４０℃以上低いテレフタル酸及びジオールを主成分とする共重合ポリエステルである嗜好性飲料抽出フィルター用芯鞘型複合マルチフィラメント。
（２）フィラメントの数が２〜５本で構成される（１）記載の嗜好性飲料抽出フィルター用芯鞘型複合マルチフィラメント。
（３）１０質量％濃度のエタノール水溶液中で１時間浸漬後の質量変化率が４％以下であることを特徴とする（１）または（２）記載の嗜好性飲料抽出フィルター用芯鞘型複合マルチフィラメント。
（４）重金属の溶出量が０．１ｐｐｍ未満であることを特徴とする（１）〜（３）いずれか記載の嗜好性飲料抽出フィルター用芯鞘型複合マルチフィラメント。
（５）鞘成分の共重合ポリエステルの重縮合の触媒が、チタン系触媒であることを特徴とする（１）〜（４）いずれか記載の嗜好性飲料抽出フィルター用マルチフィラメント。
（６）芯成分のホモポリエステルの重縮合の触媒が、チタン系触媒であることを特徴とする（１）〜（５）いずれか記載の嗜好性飲料抽出フィルター用マルチフィラメント。
（７）  （１）〜（６）のマルチフィラメントを用いた嗜好性飲料抽出フィルター用織物。
（８）経糸に芯成分は、融点が２２０℃以上のホモポリエステル、鞘成分は、融点が芯成分より４０℃以上低いテレフタル酸及びジオールを主成分とする共重合ポリエステルからなる芯鞘型モノフィラメント、緯糸に（１）〜（６）のマルチフィラメントを用いた嗜好性飲料抽出フィルター用織物。
【発明の効果】
【０００８】
本発明によれば、嗜好性飲料抽出フィルターに用いたときに、フィルターを製造する際に、成形性に優れ、安価で抽出性が良好な嗜好性飲料抽出フィルター用フィラメントが提供される。またマルチフィラメントを使用することで嗜好性飲料抽出フィルター製造時に少量の糸使用量で有効な目開きのサイズコントロールが容易となる。
【発明を実施するための形態】
【０００９】
本発明は、嗜好性飲料抽出フィルター用芯鞘型複合マルチフィラメントである。
【００１０】
本発明の嗜好性飲料抽出フィルター用芯鞘型複合マルチフィラメントの芯成分は、融点が２２０℃以上のホモポリエステルである。ホモポリエステルとしては、例えば、ポリエチレンテレフタレート（ＰＥＴ）、ポリブチレンテレフタレート（ＰＢＴ）及びポリトリメチレンテレフタレート（ＰＴＴ）などのポリアルキレンテレフタレートを主体とするポリエステルが挙げられる。芯成分の融点が２２０℃未満となると、芯鞘型複合マルチフィラメントを製織した織物は、乾熱処理後の強度保持率が低くなる傾向にある。フィルター用織物の強度保持率を保つ点からは、芯成分は、ポリエチレンテレフタレートであることが好ましい。
【００１１】
芯成分のポリエステルの固有粘度は、０．４以上、０．８以下の範囲であることが好ましく、中でも０．５以上、０．７以下、特に０．５５以上、０．６５以下の範囲が好ましい。固有粘度が小さ過ぎると、製編織後の強度が不足する傾向があり、固有粘度が大き過ぎると、原料ポリマーの固有粘度を過剰に引き上げる必要があり、コスト高となる傾向があるため、上記の範囲が好ましい。
【００１２】
芯成分のホモポリエステルの重合触媒は、環境安全性の点から、チタン系触媒であることが好ましい。
【００１３】
重合触媒として用いられるチタン系触媒としては、酢酸チタン、テトラアルコキサイドチタン、チタンハロゲン化物、チタン酸塩、チタンアルコキシド類等が好適に挙げられる。
これらは、触媒の活性をより高めるために、マグネシウムを用いた化合物との複合体を好適に用いることができる。特に好ましい例として、チタン酸からなる被覆層が形成されたマグネシウム化合物が挙げられる。本発明において、チタン酸からなる被覆層が形成されたマグネシウム化合物とは、５〜１００℃の範囲の温度、好ましくは、１５〜７０℃の範囲の温度で、マグネシウム化合物の存在下に、チタン化合物を加水分解して、その表面にチタン酸を析出させることによって、マグネシウム化合物の表面にチタン酸からなる被覆層を有せしめたものである。
上記チタン系触媒の含有量は、ポリエステル樹脂に対して１０〜５００ｐｐｍであることが好ましく、より好ましくは５０〜２００ｐｐｍである。
【００１４】
本発明の芯鞘型複合マルチフィラメントの鞘成分は、融点が芯成分に比べて４０℃以上低いテレフタル酸及びジオールを主成分とする共重合ポリエステルである。具体的には、テレフタル酸とエチレングリコール等のジオールを主成分とする共重合ポリエステルが好適に挙げられる。共重合成分としては、イソフタル酸、アジピン酸及びセバシン酸等が好適に挙げられる。中でも芯鞘構造の複合のし易さ、取り扱い性を考慮するとイソフタル酸が好ましい。尚、本発明において、融点ピークが生じない非晶性の成分の場合、軟化点を融点とする。
【００１５】
また、共重合成分がイソフタル酸の場合、テレフタル酸とイソフタル酸の比率は、熱接着がし易く、取り扱い性に優れている点から、モル比（テレフタル酸／イソフタル酸）で、９０／１０〜７０／３０範囲であることが好ましい。
尚、鞘成分の融点については、共重合成分とその成分の量を調整することでコントロールすることができる。
【００１６】
上述したような共重合ポリエステルを鞘成分に用いると、適度に、芯成分より融点が低く、熱接着加工し易くなるため、成形性に優れたものとなる点からも好ましい。
【００１７】
鞘成分の共重合ポリエステルの重合触媒は、環境安全性の点から、チタン系触媒であることが好ましい。
【００１８】
重合触媒として用いられるチタン系触媒としては、酢酸チタン、テトラアルコキサイドチタン、チタンハロゲン化物、チタン酸塩、チタンアルコキシド類等が好適に挙げられる。
これらは、触媒の活性をより高めるために、マグネシウムを用いた化合物との複合体を好適に用いることができる。特に好ましい例として、チタン酸からなる被覆層が形成されたマグネシウム化合物が挙げられる。本発明において、チタン酸からなる被覆層が形成されたマグネシウム化合物とは、５〜１００℃の範囲の温度、好ましくは、１５〜７０℃の範囲の温度で、マグネシウム化合物の存在下に、チタン化合物を加水分解して、その表面にチタン酸を析出させることによって、マグネシウム化合物の表面にチタン酸からなる被覆層を有せしめたものである。
上記チタン系触媒の含有量は、ポリエステル樹脂に対して１０〜５００ｐｐｍであることが好ましく、より好ましくは５０〜２００ｐｐｍである。
【００１９】
本発明の芯鞘型マルチフィラメントの芯鞘比率としては、２０／８０〜８０／２０（体積比）が好ましい。この範囲であると、芯成分により適度な強度を保ち、嗜好性飲料抽出フィルター用芯鞘型複合フィラメントの熱収縮率を抑えることができる。このため、織物の目ずれを防ぎ易いものとなり、フィルターとしての成形性が良好である。
【００２０】
本発明の芯鞘型マルチフィラメントのフィラメント数は２〜５本が好ましい。この範囲であると、特に、モノフィラメントに比べて、少量の糸使用量で有効に目開きのサイズコントロールができ、安価で抽出性が良好なものとなる。すなわち、マルチフィラメントの鞘成分の融着により、繊維長手方向に各フィラメントを均一に平たく揃えて固定することができるため、優れた成形性となり、糸使用量は少なく、目開きのサイズコントロールができ、抽出性が良好で、目ずれ防止効果にも優れている。この範囲よりもフィラメント数が多いとフィルターを成形する際に糸が一様に収束せず、均等な目開きを確保することが困難となり、フィルターの品位が悪くなるおそれがある。また一定の目開きでないためフィルターの性能が劣る可能性がある。
【００２１】
本発明の芯鞘型マルチフィラメントの繊度は、上記のフィラメント数とする場合、嗜好性飲料抽出フィルター用織物とする際の成形性、フィルターの抽出性等を勘案すると、１５〜４０ｄｔｅｘであることが好ましく、より好ましくは、２０〜３５ｄｔｅｘである。単糸繊度としては、３〜２０ｄｔｅｘであることが好ましく、より好ましくは４〜１８ｄｅｘである。
【００２２】
本発明の芯鞘型複合マルチフィラメントは、１０質量％濃度のエタノール水溶液中に１時間浸漬後の質量変化率が４％以下であることが好ましい。
このような質量変化率とすることにより、嗜好性飲料抽出フィルターとして、環境安全性や安全性により優れたものとなる。より好ましくは、質量変化率が２％以下であり、さらに好ましくは、質量変化率が１％以下である。
なお、質量変化率は、以下の式によって、求められる値である。
質量変化率（％）＝〔（浸漬前の質量−浸漬後の質量）／（浸漬前の質量）〕×１００
【００２３】
本発明の芯鞘型複合マルチフィラメントは、重金属の溶出量が０．１０ｐｐｍ未満であることが好ましい。ここで、溶出量は、マルチフィラメントを１０質量％濃度のエタノール溶液に１００℃で１時間浸漬し溶出させ、真比重５．０以上の金属元素の量を溶出量とする。
このように重金属の溶出量が０．１０ｐｐｍ未満であると、嗜好性飲料抽出フィルターに好適に用いることができ、環境安全性にも優れたものとなる。
【００２４】
本発明の芯鞘型複合マルチフィラメントは、熱水処理後の収縮率が、１０％以下であることが好ましく、なかでも、８％以下であることが好ましい。この範囲とすることにより、織物の熱セット時に湾曲せず、成形時の加工性に優れる。接着性が良好で目ずれせずに取扱い易い点からは、熱水収縮率は、３％以上であることが好ましい。芯鞘型複合マルチフィラメントの熱水処理後の収縮率は後述の方法で測定した値である。
【００２５】
本発明の芯鞘型複合マルチフィラメントは、製織することにより、嗜好性飲料抽出フィルターに用いるのに好適な織物を製造することができる。
【００２６】
織物の組織としては、平織物等が好適である。
本発明において、嗜好性飲料抽出フィルター用織物としては、本発明の芯鞘型複合フィラメントを、１００％用いて製織してもよいし、一部に用いてもよい。好ましくは、４０％以上用いることである。
【００２７】
本発明の芯鞘型複合マルチフィラメントを一部に用いる場合は、経糸にホモＰＥＴなどのレギュラーポリエステル糸または鞘成分の融点が芯成分の融点より低い芯鞘型ポリエステルモノフィラメント、緯糸に本発明の芯鞘型複合マルチフィラメントを用いると、織物の交点の熱融着性が良好であり、成形性や抽出性に優れるため、好適である。
【００２８】
経糸に芯鞘型ポリエステルモノフィラメントを用いる場合、鞘成分が芯成分より融点が４０℃以上低い芯鞘型複合マルチフィラメントを用いることが好ましく、特に芯成分は融点が２２０℃以上のホモポリエステル、鞘成分は融点が芯成分より４０℃以上低いテレフタル酸及びジオールを主成分とする共重合ポリエステルであることが好ましい。さらには、本発明の芯鞘型複合マルチフィラメントにおいて、フィラメント数以外の好適な態様を少なくとも１以上備えるものモノフィラメントであることが好ましい。
【００２９】
本発明の芯鞘型複合マルチフィラメントを用いた織物は、嗜好性飲料抽出フィルターへ成形する際の加工性を良好にする点から、引裂き強度が、５Ｎ以上であることが好ましく、中でも、７Ｎ以上であることが好ましい。
【００３０】
本発明の芯鞘型複合マルチフィラメントを用いた織物は、嗜好性飲料抽出フィルターとして用いたときに液切れがし易い点、フィルターの目ずれがしにくい点から、開口率は４０％〜７０％が好ましい。
【００３１】
本発明の芯鞘型複合マルチフィラメントをからなる織物を用いて、熱処理し、超音波シール法等によりシールして成形することにより、嗜好性飲料用フィルターとして用いることができる。
【００３２】
本発明の芯鞘型複合マルチフィラメントをからなる織物は、シールしても生地強度を保持でき、成形性に優れているため、矩形で平面形状のもの、球形状のもの、テトラパック型のもの、四つ手網型のもの、その他、多面体形状のもなど、様々な立体形状の嗜好性飲料抽出フィルターを容易に得ることができる。
【００３３】
本発明の芯鞘型複合マルチフィラメントからなる織物を用いて得られる嗜好性飲料抽出フィルターは、紅茶、麦茶、烏龍茶、ジャスミン茶、緑茶、コーヒー等の種々の嗜好性飲料に好適に用いることができる。
【００３４】
本発明における嗜好性飲料抽出フィルターの好適な製造方法の例を以下に示す。
芯成分として、重合触媒をチタン系触媒としたポリエチレンテレフタレート、鞘成分として、チタン系触媒を重合触媒としたイソフタル酸共重合ポリエステルを用いて、芯鞘型複合マルチフィラメントを製造する。この際、未延伸糸を巻き取り、延伸してフィラメントを製造するコンベ方式（コンベ法）と、未延伸糸を巻き取らず、そのまま延伸して巻き取るスピンドロー方式（ＳＰＤ法）があるが、ＳＰＤ法で製造することが好ましい。この場合、好適な紡糸条件は例えば紡糸速度３２００〜４２００ｍ／ｍｉｎ、紡糸温度２９０〜３００℃、延伸倍率３〜４倍である。次に、得られた芯鞘型複合マルチフィラメントを、製織した後、織物の交点が目ずれしないように鞘成分を熱処理する。次いで、得られた織物を超音波シール法等によりシールし、テトラパック形状等適宜の形状に成形して、嗜好性飲料抽出フィルターを得ることができる。
【実施例】
【００３５】
物性の測定、評価は以下の通り、実施した。
１）固有粘度
フェノール／テトラクロロエタン＝６／４（重量比）混合液５０ｍｌに０．５ｇのポリマーを溶解して、温度２０℃においてオストワルド型粘度計を用いて測定した。
２）融点
パーキンエルマー社製ＤＳＣ−７型を用い、チップ１０ｍｇ、昇温速度１０℃／分の条件にて測定した。
３）強度、伸度
ＪＩＳ Ｌ １０１３に準じ、島津製作所（株）製、ＡＧＳ １ＫＮＧオートグラフ引張試験機を用い、試料糸長２００ｍｍ、引張速度２００ｍｍ／ｍｉｎの条件で試料が伸長破断したときの強度（ｃＮ／ｄｔｅｘ）、伸度（％）を求めた。
４）重金属の溶出量
糸試料を、１０質量％濃度のエタノール水溶液に１００℃で１時間浸漬し溶出させたエタノール溶液を、アジレントテクノロジー製のＩＣＰ質量分析装置（Ａｇｉｌｅｎｔ  ７５００ｃｓ）と、アメテック製ＩＣＰ発光分析装置（ＣＩＲＯＳ  ＣＣＤ）を用いて測定した。
５）質量変化率
糸試料の質量を測定し浸漬前の質量とした。次に、糸試料を、１０質量％濃度のエタノール水溶液に１００℃で１時間浸漬させ、乾燥させて、糸試料を測定し、浸漬後の質量とし、以下の式により、質量変化率を算出した。
質量変化率（％）＝〔（浸漬前の質量−浸漬後の質量）／（浸漬前の質量）〕×１００６）収縮率
荷重２ｍｇ／ｄｔｅｘを掛けた試料長５００ｍｍの糸を沸騰水中に１５分間浸漬し、次いで風乾した後に次式により芯鞘型複合フィラメントの収縮率を求めた。
収縮率（％）＝［（初期試料長―収縮後の試料長）／初期試料長］×１００
７）引裂き強度  
ＪＩＳ  Ｌ１０９６  ８．１５．１  Ａ−１法（シングルタング法）に準じ、（株）オリエンティック製テンシロンＲＴＡ−５００引張試験機を用い、試料幅５０ｍｍ、試料長２５０ｍｍ、チャック間距離１００ｍｍ、引張速度１００ｍｍ／ｍｉｎの条件で試料を引き裂く時の最大荷重を測定した。
８）抽出性
作製した嗜好性飲料抽出フィルター内に３ｇの緑茶葉を入れ、９０℃の水の中に１分間浸漬した際、水の色の変化を目視で判定した。良好なものから、◎、○、△、×とした。
【００３６】
（実施例１）
テレフタル酸とエチレングリコールを原料とし、ＰＥＴオリゴマーの重合触媒として、チタン酸からなる被覆層が形成されたマグネシウム化合物を１８０ｐｐｍ添加して重縮合し、芯成分に用いるポリエチレンテレフタレートを得た（固有粘度：０．６２９）。次に、テレフタル酸に対しイソフタル酸２５ｍｏｌ％を加えた酸成分とエチレングリコールを原料とし、重合触媒として、チタン酸からなる被覆層が形成されたマグネシウム化合物をポリエステルに対して１８０ｐｐｍ加え、重縮合し、鞘成分に用いるイソフタル酸２５ｍｏｌ共重合ポリエチレンテレフタレートを得た（固有粘度：０．６４３）。
上記で得られた２種のポリエステル樹脂を溶融紡糸装置に供給し、芯鞘体積比率５０：５０の割合でポリマーを孔径０．４５ｍｍで孔数が３個の紡糸口金を用いて、紡糸温度２９５℃で吐出し、周速度９５０ｍ／ｍｉｎの第１ゴデットローラーに７回巻付けて引き取りつつ、第１ゴデットローラーの４倍の周速度で第２ゴデットローラーに７回巻付け４倍に延伸した後、フィラメント数が３本のマルチフィラメントを巻き取った。（芯成分の融点：２５５℃、鞘成分の融点：１８５℃）。
得られたマルチフィラメントを、経密度１２０本／２．５４ｃｍ、緯密度１２０本／２．５４ｃｍの条件で平織組織にて製織し織物を得た。得られた織物を精練し、２００℃で熱処理し、糸の交点の鞘成分を融着させて、フィルター用織物を得た。得られたフィルター用織物を、超音波シール法により、テトラパック形状に成形し、嗜好性飲料抽出フィルターを製造した。
【００３７】
（実施例２）
芯鞘体積比率７０：３０に変更する以外は、実施例１と同様に溶融紡糸しポリエステルマルチフィラメント糸を得た。さらに、実施例１と同様に、嗜好性飲料抽出フィルターを製造した。
【００３８】
（実施例３）
テレフタル酸とエチレングリコールとを原料とし、ＰＥＴオリゴマーの重合触媒として、チタン酸からなる被覆層が形成されたマグネシウム化合物をＰＥＴオリゴマーに対して２００ｐｐｍ加え、重縮合し、芯成分に用いるポリエチレンテレフタレートを得た（固有粘度：０．６３）。
また、実施例１記載の方法で鞘成分に用いるイソフタル酸共重合ポリエチレンテレフタレートを得た。
この２種のポリエステル樹脂を、実施例１記載の方法で溶融紡糸、延伸を行いポリエステルマルチフィラメントを得た（芯成分の融点：２５５℃、鞘成分の融点：１８５℃）。得られたポリエステルマルチフィラメントを用いて実施例１と同様に、嗜好性飲料抽出フィルターを製造した。
【００３９】
（実施例４）
芯成分及び鞘成分に用いるポリエチレンテレフタレートの重合触媒を、４００ｐｐｍの三酸化アンチモンとする以外は実施例１と同様に、重合、溶融紡糸、延伸を実施し、嗜好性飲料抽出フィルターを製造した。
【００４０】
実施例１〜４で用いる重合触媒、マルチフィラメントの芯鞘比率、フィラメント数、重金属溶出量、質量変化率、繊度、強度、伸度、収縮率、フィルター用織物の引裂き強度、抽出性の評価を、表１に示す。
【００４１】
【表１】
2019014505.tif 000002
【００４２】
（比較例１）
芯成分を、実施例１の鞘成分に用いる共重合ポリエチレンテレフタレートとする以外は実施例１と同様に、重合、溶融紡糸を実施し、嗜好性飲料抽出フィルターを製造した。フィルター用織物の引裂き強度は５Ｎ未満であり、引裂き強度の低いものであった。
【００４３】
（実施例５）
実施例１で得られた芯鞘型複合マルチフィラメントを経密度１４０本／２．５４ｃｍ、緯密度１４０本／２．５４ｃｍの条件で平織組織にて製織し織物を得た。得られた織物を精練し、２００℃で熱処理し、糸の交点の鞘成分を融着させて、フィルター用織物を得た。この織物の引裂き強度はタテ方向・ヨコ方向とも５Ｎ以上、重金属の溶出量は０．０２ｐｐｍ、質量変化率は０．９％であった。得られたフィルター用織物を、超音波シール法により、テトラパック形状に成形し、嗜好性飲料抽出フィルターを製造した。
【００４４】
（実施例６）
実施例１で得られた２種のポリエステル樹脂を溶融紡糸装置に供給し、芯鞘体積比率５０：５０の割合でポリマーを吐出し、孔径０．４５ｍｍの紡糸口金を用いて、紡糸温度２９０℃、紡糸速度１５００ｍ／ｍｉｎの紡糸条件で溶融紡糸し未延伸ポリエステルモノフィラメント糸を得た。さらに、この未延伸糸を、加熱ローラー温度９０℃で３．４倍に延伸し、加熱プレート温度１６０℃で弛緩熱処理を施し、ポリエステルモノフィラメントを得た（芯成分の融点：２５５℃、鞘成分の融点：１８５℃）。
経糸に得られたポリエステルモノフィラメント、緯糸に実施例１で得られたマルチフィラメントを、経密度１２０本／２．５４ｃｍ、緯密度１２０本／２．５４ｃｍの条件で平織組織にて製織し織物を得た。この織物の引裂き強度はタテ方向・ヨコ方向とも５Ｎ以上、重金属の溶出量は０．０２ｐｐｍ、質量変化率は０．９％であった。得られた織物を精練し、２００℃で熱処理し、糸の交点の鞘成分を融着させて、フィルター用織物を得た。得られたフィルター用織物を、超音波シール法により、テトラパック形状に成形し、嗜好性飲料抽出フィルターを製造した。
【００４５】
（比較例２）
実施例４の重合触媒を用いて重合して得られた２種のポリエステル樹脂を用いて、実施例６と同様にポリエステルモノフィラメントを得た。経糸及び緯糸に得られたポリエステルモノフィラメントを用い、実施例１と同様に嗜好性飲料抽出フィルターを製造した。
【００４６】
実施例１、５および６、比較例１、２の抽出性について、評価した結果を表２に示す。
【表２】
2019014505.tif 000003
【００４７】
実施例１〜３より得られたマルチフィラメントからなるフィルター用織物は、ポリアミドの問題点を改善し、成形性に優れ、生地強度も十分で嗜好性飲料抽出フィルターとして十分に使用でき、環境安全性に特に優れた嗜好性飲料抽出フィルターであった。また、芯成分にアンチモン触媒を用いた実施例４は、実施例１〜３と比較して、重金属の溶出量が多く、環境安全性には劣っていた。
【００４８】
実施例５、６より得られたフィルター用織物は、いずれも、成形性に優れたものであり、引裂強度は５Ｎ以上であり、重金属の溶出量は０．０２ｐｐｍ、質量変化率は０．９％であり、生地強度および環境安全性にも優れたものであった。
【００４９】
比較例１から得られたフィルター用織物は、生地強度が十分でなく、成形性に劣っており、嗜好性飲料抽出フィルターとして使用できないものであった。
【００５０】
実施例及び比較例から得られた嗜好性飲料抽出フィルターの抽出性を評価したところ、実施例品はいずれも抽出性に優れていた。比較例２から得られたフィルターは、実施例１、５、６から得られたフィルターより、抽出性に劣るものであった。
【００５１】
実施例１〜６から得られたマルチフィラメントは、比較例２から得られたフィラメントと比べて、糸の使用量は少量であるにも拘わらず、フィルター用織物とする際に、目開きのコントロールがし易いものであり、目ずれしにくく、また成形性および抽出性が良好であり、安価で抽出性が良好なものを得ることができるものであった。